(57)【特許請求の範囲】
【請求項１】
リチウムイオン二次電池用電極活物質とセラミック電解質とを含む電極合材層と、
前記電極合材層の一方の側に設けられ、前記リチウムイオン二次電池用電極活物質の一部と当接している集電極と、を含み、
前記リチウムイオン二次電池用電極活物質は、ＬｉＣｏＯ２で構成された母粒子と、Ｌｉ２ＴｉＯ３で構成された被覆層とを有し、
前記セラミック電解質がペロブスカイト型チタン酸リチウムランタンを含み、
正極として用いられることを特徴とするリチウムイオン二次電池用電極体。
【請求項２】
前記被覆層の厚さが１０ｎｍ以上１００ｎｍ以下である請求項１に記載のリチウムイオン二次電池用電極体。
【請求項３】
正極として用いられるリチウムイオン二次電池用電極体の製造方法であって、
リチウムイオン二次電池用電極活物質とセラミック電解質とを含む電極合材層と、
前記電極合材層の一方の側に設けられ、前記リチウムイオン二次電池用電極活物質の一部と当接している集電極と、を含み、
前記リチウムイオン二次電池用電極活物質は、ＬｉＣｏＯ２で構成された母粒子と、Ｌｉ２ＴｉＯ３で構成された被覆層とを有し、
前記セラミック電解質がペロブスカイト型チタン酸リチウムランタンを含み、
前記電極合材層が１１００℃以下の温度での焼結により製造されることを特徴とするリチウムイオン二次電池用電極体の製造方法。
【請求項４】
請求項１または２に記載のリチウムイオン二次電池用電極体を有することを特徴とするリチウムイオン二次電池。
【発明の詳細な説明】
【技術分野】
【０００１】
本発明は、リチウムイオン二次電池用電極活物質、リチウムイオン二次電池用電極体お
よびリチウムイオン二次電池に関する。
【背景技術】
【０００２】
リチウムイオン二次電池は、軽量で高容量であるばかりでなく、適当な正極活物質と組
み合わせることで高い電圧が得られるため、携帯電子機器、カメラ、時計、電動工具、ハ
イブリッド自動車用バッテリー等に広く応用されている。
正極活物質としては、ＬｉＭｎ２Ｏ４、ＬｉＭｎＯ２、ＬｉＣｏＯ２、ＬｉＣｏ１−ｘ
ＮｉｘＯ２、ＬｉＮｉＯ２等が知られており、中でも、高い充放電電圧と充放電容量の観
点から、ＬｉＣｏＯ２が好ましい。
【０００３】
しかしながら、リチウムの持つ高い活性と有機電解液が用いられていることから、短絡
時の発火等の危険性が懸念されため、リチウム電池の設計においては安全性の確保が大き
な課題となる。
脱電解液化の試みとしてはゲルポリマー電解質を用いたリチウムポリマー電池やセラミ
ック電解質を採用したリチウムイオン電池が開発されている（例えば、特許文献１参照）
。特に、セラミック電解質を採用すると、電池反応によって電解質中を移動するイオンを
リチウムイオンのみとすることができ副反応がほとんど無く、可燃性の有機溶液を含まず
、さらにシール部材、液封止構造が簡略化可能または不要となり、リチウムイオン二次電
池の小型・薄型化が可能となる。
【０００４】
セラミック電解質を用いたリチウムイオン二次電池の製造においては、セラミック電解
質粉を電極活物質とともに圧粉成型する方法がある。
しかし、このような方法では、セラミック電解質粉と電極活物質粉との界面や、セラミ
ック電解質粉同士の界面での接触が不十分となり、電池出力が十分に得られないだけでな
く、充放電サイクルに伴う体積変化によってその界面接触が不安定となりサイクル寿命が
劣化する。
【０００５】
上記のような問題を解消するために、圧粉成型体を加熱し、焼結させることが考えられ
るが、一般に、セラミック電解質に用いられるセラミックは融点が高い（例えば、千数百
℃）ため、焼結に高温を必要とし、焼結時にセラミック電解質と電極活物質との間で相互
反応が生じてしまい、セラミック電解質や電極活物質が変質し、イオン伝導度や電極性能
の劣化が生じる。
【先行技術文献】
【特許文献】
【０００６】
【特許文献１】特開２００６−２７７９９７号公報
【発明の概要】
【発明が解決しようとする課題】
【０００７】
本発明の目的は、出力やサイクル寿命に優れたリチウムイオン二次電池の製造に好適に
用いることにできるリチウムイオン二次電池用電極活物質を提供すること、また、前記リ
チウムイオン二次電池用電極活物質を用いて製造されるリチウムイオン二次電池用電極体
、リチウムイオン二次電池を提供することにある。
【課題を解決するための手段】
【０００８】
上記の課題、問題および目的の少なくともひとつを解決するために、本発明に係るひとつのリチウムイオン二次電池用電極体は、リチウムイオン二次電池用電極活物質とセラミック電解質とを含む電極合材層と、前記電極合材層の一方の側に設けられ、前記リチウムイオン二次電池用電極活物質の一部と当接している集電極と、を含み、前記リチウムイオン二次電池用電極活物質は、ＬｉＣｏＯ２で構成された母粒子と、Ｌｉ２ＴｉＯ３で構成された被覆層とを有し、前記セラミック電解質がペロブスカイト型チタン酸リチウムランタンを含み、正極として用いられることを特徴とする。
上記のひとつのリチウムイオン二次電池用電極体において、前記被覆層の厚さが１０ｎｍ以上１００ｎｍ以下であることが好ましい。
上記のひとつのリチウムイオン二次電池用電極体において、前記電極合材層が１１００℃以下の温度での焼結により製造されたことが好ましい。
本発明に係るひとつのリチウムイオン二次電池は、上記のひとつのリチウムイオン二次電池用電極体を有することを特徴とする。
このような目的は、下記の本発明により達成される。
本発明のリチウムイオン二次電池用電極活物質は、ＬｉＣｏＯ２で構成された母粒子と、Ｌｉ２ＴｉＯ３で構成された被覆層とを有することを特徴とする。
このリチウムイオン二次電池用電極活物質によれば、ＬｉＣｏＯ２母粒子が熱的に安定なＬｉ２ＴｉＯ３（融点１５２０℃ないし１５６４℃）で被覆されているので、ＬｉＣｏＯ２の融点である１１００℃までの温度での焼成を施してもＬｉＣｏＯ２母粒子が変質することが無い。このため、セラミック電解質を電解質に用いたリチウムイオン二次電池を高い温度での焼成により製造する際に、ＬｉＣｏＯ２母粒子が変質することがなく、出力やサイクル寿命に優れたリチウムイオン二次電池の製造に好適に用いることができるリチウムイオン二次電池用電極活物質を提供することができる。
【０００９】
また、前記リチウムイオン二次電池用電極活物質においては、前記被覆層の厚さが１０
ｎｍ以上１００ｎｍ以下であるのが好ましい。
このようにすれば、絶縁物であるＬｉ２ＴｉＯ３で構成された被覆層がＬｉＣｏＯ２母
粒子の変質を十分に抑制できるだけでなく、電池動作時にＬｉＣｏＯ２母粒子表面におい
て生じる電子やリチウムイオンの授受を大きく妨げない。
【００１０】
本発明のリチウムイオン二次電池用電極体は、前記リチウムイオン二次電池用電極活物
質と、セラミック電解質とを含む電極合材層と、集電極と、から構成され、前記集電極が
前記電極合材層の一方の側に、前記リチウムイオン二次電池用電極活物質の一部を当接さ
せて設けられたことを特徴とする。
このリチウムイオン二次電池用電極体においては、前記リチウムイオン二次電池用電極
活物質とセラミック電解質とを含む電極合材層を含む。このように、電極活物質とセラミ
ック電解質の両方を含む電極合材層を形成することによって、セラミック電解質と電極活
物質との間のリチウムイオンの授受を速やかに行うことができる。
【００１１】
このような電極合材層における電極活物質とセラミック電解質の分布は特に定められる
ものではないが、例えば、電極合材層の中で電極活物質とセラミック電解質のそれぞれが
単層をなして積層されている分布形態でもよいし、電極活物質とセラミック電解質のそれ
ぞれが粒子として混合されている分布形態でも良い。
また、このリチウムイオン二次電池用電極体においては、集電極が電極合材層の一方の
側に電極活物質の一部がそれと当接するように設けられている。これにより電池動作時の
電極活物質と集電極との間の電子授受が速やかに行われることが可能になる。
【００１２】
また、このリチウムイオン二次電池用電極体は、前記電極合材層が焼結によって製造さ
れたことを特徴とする。
前記電極合材層においては、前記リチウムイオン二次電池用電極活物質におけるＬｉＣ
ｏＯ２母粒子は熱的に安定なＬｉ２ＴｉＯ３被覆層を介してセラミック電解質と接触する
。これにより、この電極合材層を焼成する際に、ＬｉＣｏＯ２母粒子とセラミック電解質
とが直接接触することがなく、両者を変質させることなく、ＬｉＣｏＯ２が融解する１１
００℃以下の温度での焼成が可能となる。
【００１３】
この様な高い温度での焼成によって、活物質粒子同士、セラミック電解質粒子同士、お
よび活物質粒子とセラミック電解質粒子との間の連結（焼結）を進行させることができる
ので、リチウムイオン二次電池用活物質粒子同士、セラミック電解質粒子同士、およびリ
チウムイオン二次電池用活物質粒子とセラミック電解質粒子との間の接触を十分なものと
することができ、電池動作時における活物質から集電極への電子伝導と、活物質からセラ
ミック電解質へのリチウムイオン電導とを円滑にし、本電極体を用いたリチウムイオン二
次電池の電池出力を十分に優れたものとすることができるとともに、サイクル寿命を特に
優れたものとすることができる。
【００１４】
また、このリチウムイオン二次電池用電極体において、前記セラミック電解質は、ペロ
ブスカイト型チタン酸リチウムランタンで構成されるのが好ましい。
これにより、セラミック電解質とＬｉ２ＴｉＯ３との相互反応は１２００℃以上の温度
まで抑制でき、１１００℃以下の温度での前記電極合材層の焼結が確実なものとなり、本
電極体を用いたリチウムイオン二次電池の電池出力を十分に優れたものとすることができ
るとともに、サイクル寿命を特に優れたものとすることができる。
さらに、ペロブスカイト型チタン酸リチウムランタンは、高いリチウムイオン電導度（
１．５×１０−３Ｓ／ｃｍ）を有するため、セラミック電解質と電極活物質との間のリチ
ウムイオンの授受を速やかに行うことが可能となり、本電極体を用いたリチウムイオン二
次電池の出力を向上させることができる。
【００１５】
本発明のリチウムイオン二次電池は、前記リチウムイオン二次電池用電極体を正極に用
いたことを特徴とする。
これにより、電池電圧の高い、出力やサイクル寿命に優れた、リチウムイオン二次電池
を提供することができる。
【図面の簡単な説明】
【００１６】
【図１】本発明の電極活物質の構成を説明するための模式的な断面図である。
【図２】本発明の電極体の構成の一形態を説明するための模式的な断面図である。
【図３】本発明の電極体の構成の別の一形態を説明するための模式的な断面図である。
【図４】本発明のリチウムイオン二次電池の構成の一形態を説明するための模式的な断面図である。
【図５】本発明のリチウムイオン二次電池の構成の他の一形態を説明するための模式的な断面図である。
【発明を実施するための形態】
【００１７】
以下、本発明の好適な実施形態について詳細に説明する。
《リチウムイオン二次電池用電極活物質》
まず、本発明のリチウムイオン二次電池用電極活物質（以下、単に「電極活物質」とも
いう）について詳細に説明する。
このリチウムイオン二次電池用電極活物質によれば、ＬｉＣｏＯ２母粒子が熱的に安定
なＬｉ２ＴｉＯ３（融点１５２０℃ないし１５６４℃）で被覆されているので、ＬｉＣｏ
Ｏ２の融点である１１００℃までの温度での焼成を施してもＬｉＣｏＯ２母粒子が変質す
ることが無い。
【００１８】
図１は、本発明の電極活物質の構成を説明するための模式的な断面図である。
電極活物質１は、ＬｉＣｏＯ２で構成された母粒子１１と、Ｌｉ２ＴｉＯ３で構成され
た被覆層１２とを有するものである。電極活物質１がこのような構成を有することにより
、電極活物質１をセラミック電解質とともに焼結する際に、これらの間で、好ましくない
相互反応が生じることを確実に防止することができ、セラミック電解質や電極活物質の変
質が原因となるイオン伝導度や電極性能の劣化等を確実に防止することができる。したが
って、本発明の電極活物質は、出力やサイクル寿命に優れたリチウムイオン二次電池の製
造に好適に用いることができる。
【００１９】
＜母粒子＞
電極活物質（正極活物質）１を構成する母粒子１１は、ＬｉＣｏＯ２で構成されたもの
である。
ＬｉＣｏＯ２は、公知の各種電極活物質の中でも、高い充放電電圧と充放電容量の観点
から、リチウムイオン二次電池の電極活物質として有利な材料である。また、単極電位が
高い（Ｌｉ電極基準で３．９Ｖ）ことから、特に正極に用いるのに好適である。
【００２０】
なお、母粒子１１は、主としてＬｉＣｏＯ２で構成されたものであればよく、ＬｉＣｏ
Ｏ２以外の成分（以下、「その他の成分」という）を所定の割合で含むものであってもよ
い。この場合、母粒子１１中に占めるその他の成分の割合は、１．０質量％以下であるの
が好ましく、０．５質量％以下であるのがより好ましい。これにより、ＬｉＣｏＯ２その
ものが持っている特性を十分に発揮させることができる。
【００２１】
＜被覆層＞
上述した母粒子１１は、Ｌｉ２ＴｉＯ３で構成された被覆層１２により被覆されている
。
被覆層１２を構成するＬｉ２ＴｉＯ３は、融点が１５２０℃ないし１５６４℃であり、
熱的な安定性が高く、特に、焼結処理のような高温環境下での安定性が高い。これにより
、電極活物質１をセラミック電解質とともに焼結する際に、母粒子１１を構成するＬｉＣ
ｏＯ２とセラミック電解質との間で、好ましくない相互反応を生じず、ＬｉＣｏＯ２の融
点である１１００℃までの温度での焼成を施してもＬｉＣｏＯ２母粒子が変質することが
無い。これにより電極活物質１の変質が原因となるイオン伝導度や電極性能の劣化等を確
実に防止することができる。
【００２２】
被覆層１２の厚さは、１０ｎｍ以上１００ｎｍ以下であるのが好ましい。これにより、
絶縁物であるＬｉ２ＴｉＯ３で構成された被覆層がＬｉＣｏＯ２母粒子の変質を十分に抑
制できるだけでなく、電池動作時にＬｉＣｏＯ２母粒子表面において生じる電子やリチウ
ムイオンの授受を大きく妨げない。これに対し、被覆層１２の厚さが前記下限値未満であ
ると、ＬｉＣｏＯ２母粒子の変質を抑制することができない。また、被覆層１２の厚さが
前記上限値を超えると、電池動作時にＬｉＣｏＯ２母粒子表面において生じる電子やリチ
ウムイオンの授受を大きく妨げ、出力電流が得られない。
【００２３】
被覆層１２は、いかなる方法で形成するものであってもよいが、例えば、母粒子１１と
なるべきＬｉＣｏＯ２の粒子と被覆層１２の構成材料であるＬｉ２ＴｉＯ３の微粒子とを
含む液体（分散液）を調製し、この液体中でＬｉＣｏＯ２の粒子とＬｉ２ＴｉＯ３の微粒
子とを秒集させる方法や、気相成膜法、錯体重合法等のゾルゲル法、アルコキシド法、有
機金属分解法等が挙げられる。
【００２４】
なお、被覆層１２は、主としてＬｉ２ＴｉＯ３で構成されたものであればよく、Ｌｉ２
ＴｉＯ３以外の成分（以下、「その他の成分」という）を所定の割合で含むものであって
もよい。この場合、被覆層１２中に占めるその他の成分の割合は、１．０質量％以下であ
るのが好ましく、０．５質量％以下であるのがより好ましい。これにより、上述したよう
な本発明の効果を顕著なものとすることができる。
被覆層の厚みを変えるには、例えば、分散液に母粒子を浸漬する時間を変えたり、気相
成膜法において堆積時間を変えたり、浸漬するゾルゲル液の濃度を変えたりすればよい。
【００２５】
《リチウムイオン二次電池用電極体》
本発明のリチウムイオン二次電池用電極体（以下、単に「電極体」ともいう）は、上述
したような本発明の電極活物質を含む材料で構成されたものである。電極体を本発明の電
極活物質を含む材料で構成されたものとすることにより、当該電極体を、出力やサイクル
寿命に優れたリチウムイオン二次電池の製造に好適に用いることにできる。
【００２６】
図２は、本発明の電極体の構成の一形態を説明するための模式的な断面図である。
また、図３は本発明の電極体の構成の別の一形態を説明するための模式的な断面図であ
る。
電極体１９は、前記電極活物質２１と、セラミック電解質２２とを含む電極合材層２３
と、集電極２５と、から構成される。集電極２５は電極合材層２３の一方の側に、電極活
物質２１の一部を当接させて設けられたことを特徴とする。
このように、電極活物質とセラミック電解質の両方を含む電極合材層を形成することに
よって、セラミック電解質と電極活物質との間のリチウムイオンの授受を速やかに行うこ
とができる。
【００２７】
このような電極合材層における電極活物質とセラミック電解質の分布は特に定められる
ものではないが、図２に例示するように、電極合材層２３の中で電極活物質２１とセラミ
ック電解質２２のそれぞれが単層をなして積層されている分布形態でもよいし、図３に例
示するように、電極合材層２４の中で電極活物質２１とセラミック電解質２２のそれぞれ
が粒子として混合されている分布形態でも良い。
【００２８】
また、この電極体１９または２０においては、電極合材層の一方の側に集電極が、電極
活物質の一部がそれと当接するように設けられている。これにより電池動作時の電極活物
質と集電極との間の電子授受が速やかに行われることが可能になる。
電極合材層は、例えば、特開２０１１−６５９８２号公報に記載された方法で形成する
ことができる。
【００２９】
セラミック電解質２２としては、以下に挙げる種々の材料が使用可能である。
（１）リチウムイオン導電性を有する無機結晶、無機ガラスまたは部分結晶化ガラス
（２）ＬｉＴｉ２（ＰＯ４）３、Ｌｉ１．３Ｍ０．３Ｔｉ１．７（ＰＯ４）３[ただし
、Ｍ＝Ａｌ、Ｓｃ]などのＮＡＳＩＣＯＮ型セラミック結晶
（３）Ｌｉ０．３５Ｌａ０．５５ＴｉＯ３などのペロブスカイト型チタン酸リチウムラ
ンタン結晶
（４）ＬｉＳｒ２ＴｉＴａＯ６、Ｌｉ３ｘＬａ１／３−ｘＴａＯ３などのペロブスカイ
ト型セラミック結晶
（５）Ｌｉ４−ｘＳｉ１−ｘＰｘＳ４、Ｌｉ４−ｘＧｅ１−ｘＰｘＳ４などのチオリシ
ン結晶
（６）Ｌｉ１４Ｚｎ（ＧｅＯ４）４などのリシコン結晶
（７）Ｌｉドープβ−Ａｌ２Ｏ３結晶
（８）上記結晶を含む部分結晶化ガラス
（９）Ｌｉ２Ｓ−ＳｉＳ２−ＬｉＰＯ３系、Ｌｉ２Ｓ−Ｐ２Ｓ５系などの硫化物ガラス
（１０）Ｌｉ２Ｏ−ＳｉＯ２−Ｂ２Ｏ３系、Ｌｉ２Ｏ−ＳｉＯ２−ＺｒＯ２系酸化物ガ
ラス
（１１）ＬＩＰＯＮガラス（例えば、特開２００４−１７９１５８号公報参照）
（１２）ＬｉＩ結晶
（１３）Ｌｉ３ＰＯ４結晶
（１４）Ｌｉ７Ｌａ３Ｚｒ２Ｏ１２などのガーネット型セラミック結晶
【００３０】
本発明の電極体を構成する電極合材層２３、２４は、電極活物質２１とセラミック電解
質２２を含む材料で構成されたものであればよく、その他の成分を含むものであってもよ
い。このような成分（その他の成分）としては、例えば、導電性物質やバインダー物質等
が挙げられる。
導電性物質としては、導電率が大きい材料を用いるのが好ましい。例えば、アセチレン
ブラックやケッチェンブラックなどのカーボン粒子や耐酸化性の高い金属（合金を含む）
を用いるのが好ましい。耐酸化性の高い金属としては、焼結した後に、導電率が１×１０
１Ｓ／ｃｍ以上の導電率を有する金属が挙げられる。このような金属の具体例としては、
Ｐｄ、Ａｕ、Ｐｔ等の単体貴金属や、Ｐｄ、Ａｕ、およびＰｔよりなる群から選択される
２種以上の金属を含む合金（例えば、ＰｔＰｄ合金）等が挙げられる。
また、バインダー物質としては、例えばスチレン系熱可塑性エラストマー、ポリオレフ
ィン、ポリアミド、ポリイミド等からなる有機物質などを用いることができる。
【００３１】
本発明の電極活物質（正極活物質）は、セラミック電解質に加え、上記のような導電性
物質等との反応性も低いため、イオン伝導度や電極性能の劣化等を確実に防止することが
でき、確実に、最終的に得られるリチウムイオン二次電池を出力やサイクル寿命に優れた
ものとすることができる。
集電極２５の構成材料としては、例えば、Ｃｕ、Ｔｉ、Ｆｅ、Ｃｏ、Ｎｉ、Ｚｎ、Ａｌ
、Ｇｅ、Ｉｎ、Ａｕ、Ｐｔ、ＡｇおよびＰｄよりなる群から選択される単体金属や、前記
群から選択される２種以上の元素を含む合金等が挙げられる。
【００３２】
また集電極２５は、電極合材層２３、２４が焼成により製造された後に取り付けること
も出来るし、後述するように、電極合材層２３、２４とともに焼成することも可能である
。
集電極２５の取り付け方法の例としては、圧着、スパッタ蒸着、真空蒸着などが挙げら
れる。
また、電極合材層２３、２４は焼結によって製造されることができる。
【００３３】
前記電極合材層においては、前記リチウムイオン二次電池用電極活物質におけるＬｉＣ
ｏＯ２母粒子は熱的に安定なＬｉ２ＴｉＯ３被覆層を介してセラミック電解質と接触する
。これにより、この電極合材層を焼成する際に、ＬｉＣｏＯ２母粒子とセラミック電解質
とが直接接触することがなく、両者を変質させることなく、ＬｉＣｏＯ２の融点以下の温
度での焼成が可能となる。
【００３４】
前記電極合材層の焼成温度は、ＬｉＣｏＯ２の融点である１１００℃以下とすることが
できる。セラミック電解質とＬｉ２ＴｉＯ３被覆層との好ましくない相互反応が１１００
℃以下で生じる場合は、その相互反応が生じる温度以下で焼成してもよい。
さらに、前記電極合材層が前記導電物質やバインダー物質を含み、これらの導電物質や
バインダー物質と、セラミック電解質あるいはＬｉ２ＴｉＯ３被覆層との間の好ましくな
い相互反応が生じる場合は、その相互反応が生じる温度以下で焼成してもよい。
【００３５】
この様な高い温度での焼成によって、活物質粒子同士、セラミック電解質粒子同士、お
よび活物質粒子とセラミック電解質粒子との間の連結（焼結）を進行させることができる
ので、リチウムイオン二次電池用活物質粒子同士、セラミック電解質粒子同士、およびリ
チウムイオン二次電池用活物質粒子とセラミック電解質粒子との間の接触を十分なものと
することができ、電池動作時における活物質から集電極への電子伝導と、活物質からセラ
ミック電解質へのリチウムイオン電導とを円滑にし、本電極体を用いたリチウムイオン二
次電池の電池出力を十分に優れたものとすることができるとともに、サイクル寿命を特に
優れたものとすることができる。
【００３６】
なお、前記セラミック電解質２２は、ペロブスカイト型チタン酸リチウムランタンで構
成された場合は、セラミック電解質２２と前記電極活物質２１のＬｉ２ＴｉＯ３被覆層と
の相互反応を１２００℃以上の温度まで抑制できるので、１１００℃以下の温度での前記
電極合材層の焼結が確実なものなる。このため、本電極体を用いたリチウムイオン二次電
池の電池出力を十分に優れたものとすることができるとともに、サイクル寿命を特に優れ
たものとすることができる。
さらに、ペロブスカイト型チタン酸リチウムランタンは、高いリチウムイオン電導度（
１．５×１０−３Ｓ／ｃｍ）を有するため、セラミック電解質と電極活物質との間のリチ
ウムイオンの授受を速やかに行うことが可能となり、本電極体を用いたリチウムイオン二
次電池の出力を向上させることができる。
【００３７】
《リチウムイオン二次電池》
次に、本発明のリチウムイオン二次電池について詳細に説明する。
本発明のリチウムイオン二次電池は、上述したような本発明の電極体を正極に用いたこ
とを特徴とする。本発明の電極体は、単極電位の高いＬｉＣｏＯ２を含むため、当該電極
体を正極に用いることで、電池電圧の高く、出力やサイクル寿命に優れた、リチウムイオ
ン二次電池を提供することができる。
【００３８】
図４は、本発明のリチウムイオン二次電池の構成の一形態を説明するための模式的な断
面図である。
このリチウムイオン二次電池５０は、前記電極体として図２に示した電極体１９を正極
４０に用い、これの電極合材層２３上、すなわち集電極２５と反対の側に、負極活物質層
３１と集電極２６とをこの順に積層し、負極４１としたものである。
【００３９】
負極活物質層３１としては、リチウム金属や、Ｌｉ−Ｉｎ合金、Ｌｉ−Ａｌ合金などの
金属活物質の箔を用いることもできるし、グラファイトやカーボン粉末、またはＬｉ４Ｔ
ｉ５Ｏ１２粉末などの活物質粉末に、バインダー粒子および／または導電粒子を添加した
ものを成型したものを用いることも可能である。ここで、バインダー粒子としては、例え
ばスチレン系熱可塑性エラストマー、ポリオレフィン、ポリアミド、ポリイミド等からな
る粒子が用いられ、導電粒子としては、例えばアセチレンブラックやケッチェンブラック
などのカーボン粒子が用いられる。
【００４０】
また、集電極２６としては、前記電極体（１９、２０）の集電極２５と同種の材料が用
いられる。
そして、電極体１９と負極活物質層３１及び集電極２６とが積層されて、全体が加圧成
型されて一体化されることにより、リチウムイオン二次電池５０が得られる。なお、正極
４０側の集電極２５には正極配線層（図示せず）が接続され、負極４１の集電極２６には
負極配線層（図示せず）が接続される。
【００４１】
また、図５に示す別の実施形態のリチウムイオン二次電池５１のように、前記電極体と
して図３に示した電極体２０を正極４０に用いることも可能である。
さらに、リチウムイオン二次電池５１のように、電解質層３０を正極４０と負極４１と
の間に設けることもできる。こうすることで、正極４０と負極４１との電気的短絡を確実
に防止することが可能である。
【００４２】
この電解質層３０としては、前記セラミック電解質２２と同じ材料またはセラミック電
解質２２を構成することのできる材料から構成されるセラミック電解質、リチウムビスト
リフルオロメタンスルフォニルイミド（ＬｉＴＦＳＩ）を添加したポリエチレンオキサイ
ドなどのポリマー電解質や、六フッ化リン酸リチウムや塩素酸リチウムを炭酸エチレンや
ジエチレングリコールに溶解した飽和溶液などの有機電解液をポリプロピレン製多孔質膜
（例えば、セルガード社製２４００など）に含浸させたもの、などを好適に用いることが
できる。
【００４３】
本発明のリチウムイオン二次電池の形状は、特に限定されず、例えば、コイン型、ボタ
ン型、シート型、積層型、円筒型、偏平型、角型等、いかなる形状であってもよい。
例えば、前述した実施形態では、正極と負極をそれぞれ一層ずつ有する構成のリチウム
イオン二次電池について代表的に説明したが、リチウムイオン二次電池は、正極、セラミ
ック電解質層および負極を、それぞれ、複数層有するものであってもよい。
また、前述した実施形態では、正極と負極が平板状をなす構成について代表的に説明し
たが、リチウムイオン二次電池は、例えば、正極と負極とを備えた積層体を捲回した構成
を有するものであってもよい。
【符号の説明】
【００４４】
１…電極活物質  １１…母粒子  １２…被覆層  １９、２０…電極体  ２１…電極活物
質  ２２…セラミック電解質  ２３、２４…電極合材層  ２５、２６…集電極  ３０…電
解質層  ３１…負極活物質層  ４０…正極  ４１…負極  ５０、５１…リチウムイオン二
次電池
【図１】
0005849543.tif 000002
【図２】
0005849543.tif 000003
【図３】
0005849543.tif 000004
【図４】
0005849543.tif 000005
【図５】
0005849543.tif 000006